FR 3158967 A1 20250808 FR 2401207 A 20240207 La présente invention concerne un revêtement de la surface d’un article ménager comprenant un décor (a) comprenant un composé pigmentaire thermochrome de formule BiOA 1-x B x (I) où : - A et B sont choisis dans le groupe constitué de l’iode, le fluor, le chlore et le brome, - A et B sont différents l’un de l’autre, et - x est compris de 0 à 1. Revêtement de la surface d’un article ménager comprenant un composé pigmentaire thermochrome DOMAINE DE L'INVENTION La présente invention concerne un revêtement de la surface d’un article ménager comprenant une couche de décor fonctionnel servant d’indicateur de température, ainsi que des articles comportant un tel revêtement. ETAT DE LA TECHNIQUE Dans le domaine ménager, il est primordial pour un utilisateur de visualiser l’évolution de la température d’un article en cours d’utilisation lorsque ce dernier est soumis à une source de chaleur ou lorsqu’il chauffe. Dans le cas d’un article culinaire, un bon contrôle de la température lors de la cuisson des aliments est nécessaire pour des raisons sanitaires et gustatives (par exemple pour saisir un steak sur un grill ou dans une poêle), mais aussi pour limiter les surchauffes ponctuelles fragilisant le revêtement de l'article culinaire et pouvant faire fumer les huiles, dégageant alors des fumées nocives. Un matériel moins surchauffé aura une durée de vie plus longue. Des aliments cuits à plus basse température possèderont des caractéristiques organoleptiques plus saines. De plus, une cuisson réalisée à la température juste nécessaire permet de limiter l’apport d’énergie et donc l’impact environnemental. Dans le cas d’un fer à repasser ou d’un fer à lisser, un contrôle de la température permet d’éviter les effets indésirables liés à l’utilisation de tels articles comme par exemple l’effet cassant sur les cheveux ou la dégradation des fibres textile et permet aussi d’éviter les accidents domestiques comme les brûlures. On connaît le brevet français FR 1388029, qui décrit un ustensile de cuisson muni d’un indicateur thermique constitué d’un corps thermosensible changeant de couleur en fonction de la température de manière réversible, cet indicateur thermique étant formulé dans un revêtement antiadhésif, notamment constitué de polytétrafluoroéthylène. Un pigment thermostable (c’est-à-dire un composé minéral ou organique, qui présente un très faible changement de teinte lorsqu’il est soumis à une élévation de température dans un domaine de température donné) peut également être incorporé à l’ustensile de cuisson à titre de témoin pour permettre une appréciation du changement relatif de couleur de l’indicateur thermique, et donc du changement de température. Toutefois, dans cette invention, le témoin thermostable n’est pas intégré dans le revêtement anti-adhésif et n’apporte donc pas une visibilité nette du changement relatif de couleur. Pour remédier à ces problèmes, la Demanderesse a ensuite développé un indicateur thermique à base de pigments thermochromes, décrit dans le brevet européen EP 1 121 576. Cet indicateur thermique est un décor comportant au moins deux motifs, l’un à base d’un pigment thermochrome de type oxyde de fer fonçant avec la montée en température, l’autre à base d’un pigment thermochrome s’éclaircissant très légèrement avec la montée en température comportant un mélange de rouge de pérylène et de noir spinelle. Il s’ensuit qu’à une température préétablie (que l’on peut régler de 160°C à 220°C) on obtient une confusion des couleurs des deux motifs ce qui est un moyen d’identifier cette température préétablie. Le brevet français FR 2891844 décrit des oxydes de CuMoW présentant des changements de couleur réversibles sous l’effet d’une variation de température et/ou sous l’effet d’une contrainte mécanique, par exemple une pression d’au moins 105 Pa. Toutefois ces oxydes pour lesquels la variation de couleur est la conséquence d’un changement de phase sont particulièrement sensibles à la cyclabilité. C’est ainsi qu’après cinq cycles au plus, il n’est plus possible de retrouver la phase alpha métastable responsable de la coloration verte à basse température. L’intérêt d’un tel pigment à titre d’indicateur thermique coloré est donc nul dans la pratique pour servir pour des usages répétés tels que la cuisson des aliments. Par ailleurs, on connaît également les semi-conducteurs (SC), dont les propriétés laissent envisager un changement de coloration progressif lors d'une augmentation de la température suivant la séquence blanc-jaune-orange-rouge-noir. Par semi-conducteur (SC) thermochrome, on entend donc au sens de la présente invention, un composé semi-conducteur qui présente un changement de coloration lors d'une élévation de température. Le caractère thermochrome progressif et parfaitement réversible de ces composés semi-conducteurs est lié à la diminution la largeur de la bande interdite du semi-conducteur à cause de la dilatation du matériau. Dans cette gamme de températures, les changements de coloration des SC restent limités et peu marqués et se limitent aux évolutions suivantes : de jaune pâle à jaune vif (Bi 2 O 3 ), de jaune-orangé à rouge-orange (V 2 O 5 ), de rouge-orangé à rouge très foncé (Fe 2 O 3 ), etc. On voit donc que, même s'il est possible d'atteindre des couleurs différentes du rouge, la perception de l'effet thermochrome reste difficile et peu précise. Le brevet européen EP 0 287 336 et la demande de brevet européen EP 1 405 890 divulguent l'élaboration de mélanges constitués d'un ou plusieurs semi-conducteurs thermochromes et d'un ou plusieurs pigments stables afin d'obtenir des compositions complexes aux propriétés thermochromes accrues. Plus particulièrement, dans le brevet EP 1 405 890, on associe l'oxyde de bismuth Bi 2 O 3 (thermochrome) avec CoAl 2 O 4 (thermostable, de couleur bleue), dans un rapport 15:1, les pigments étant liés par un silicate de potassium. Le revêtement contenant ce mélange est bleu à température ambiante et devient orange à 400°C. Cependant la mise en œuvre de l’oxyde de bismuth n’est pas aisée et il a été mis en évidence une sensibilité aux huiles chaudes conduisant à un noircissement du pigment. D’un point de vue industriel, subsiste le besoin de développer de nouveaux revêtements pour article ménager comprenant au moins une couche de décor fonctionnel permettant d’accompagner et de guider l’utilisateur de l’article ménager sur lequel le revêtement en question est déposé. DEFINITIONS On entend par « température ambiante » une température comprise de 18 à 30°C. Par le terme « couche », il faut comprendre au sens de la présente invention une couche continue ou discontinue. Une couche continue (ou appelée également couche monolithique) est un tout unique formant un aplat total recouvrant complètement la surface sur laquelle elle est posée. Une couche discontinue (ou couche non monolithique) peut comprendre plusieurs parties n’étant pas ainsi un tout unique. On entend par « couche primaire », « couche d’accroche » ou « primaire d’accroche » toutes les couches de la première couche appliquée directement sur le support (il est préférable que cette couche soit bien adhérente au support et apporte toutes ses propriétés mécaniques au revêtement : dureté, résistance à la rayure) à la dernière couche avant la première couche de décor. On entend par « couche de finition » ou « finish » une couche de surface continue et transparente, cette couche laissant une visibilité parfaite de la couche de décor tout en la protégeant d’agressions mécaniques et pouvant conférer au revêtement ses propriétés antiadhérentes. On entend par « décor » ou « couche de décor » une ou plusieurs couches continues ou discontinues comprenant une composition pigmentaire. Le décor peut se présenter sous la forme d’un ou plusieurs motifs, d’une ou plusieurs couleurs. Un décor est visible pour l’utilisateur distinctement à l’œil nu et à distance classique d’utilisation de l’article ménager. On entend par « couches chevauchantes » des couches superposées partiellement ou complètement superposées. Ces couches peuvent se présenter sous forme de décor avec des motifs partiellement chevauchants, par exemple des disques concentriques. On entend par « couches adjacentes » des couches non superposées. Ces couches peuvent se présenter sous forme de décor avec des motifs identiques ou différents non superposés, de préférence répartis uniformément. On entend par « composition pigmentaire de référence de température » une composition comprenant un pigment qui à une température donnée, permet d’indiquer à l’utilisateur que la température d’utilisation optimale est atteinte. Cette indication se fait par comparaison des couleurs du pigment de type BiOA 1-x B x (I) et de la composition pigmentaire de référence de température. Soit la température d’utilisation optimale est atteinte lorsque les couleurs sont identiques, soit la température d’utilisation optimale est atteinte lorsque les couleurs sont visuellement très différentes. La « composition pigmentaire de référence de température » peut comprendre un pigment qui présente : la même couleur que le pigment de type BiOA 1-x B x (I) à la température d’utilisation optimale, soit parce que ce pigment présente à température ambiante la même couleur que le pigment de type BiOA 1-x B x (I) à la température d’utilisation optimale , et ne change pas de couleur avec la température, soit parce que ce pigment présente à température ambiante une couleur différente de celle du pigment de type BiOA 1-x B x (I) qui évolue jusqu’à la même couleur que le pigment de type BiOA 1-x B x (I) à la température d’utilisation optimale une couleur très différente de celle du pigment de type BiOA 1-x B x (I) à la température d’utilisation optimale, que ce pigment change de couleur ou pas avec l’évolution de la température. La température d’utilisation optimale peut être atteinte lorsque la couleur de la composition pigmentaire de référence de température correspond à une couleur indiquée dans le guide d’utilisation de l’article ménager comprenant le revêtement de l’invention ou à une couleur indiquée sur une échelle de couleurs fournie à l’utilisateur avec ledit article. La composition pigmentaire de référence de température est thermochrome ou thermostable. Pour un article ménager qui n’est pas un article culinaire, tel qu’un fer à lisser ou un fer à repasser, la composition pigmentaire de référence de température peut être par exemple une composition pigmentaire de référence de température normale d’utilisation ou d’indication d’un danger de brûlure. Pour un article culinaire, la composition pigmentaire de référence de température peut être par exemple une composition pigmentaire de référence de température de cuisson ou d’indication de risque de surchauffe. La présente invention présente au moins l’un des avantages suivants : - le revêtement selon l’invention présente une fonctionnalité thermochrome avec une visibilité marquée, un changement de couleur contrasté sur une plage de températures ciblée, précise et centrée, par exemple autour des températures de cuisson des aliments pour un appareil culinaire ; - le revêtement selon l’invention peut fournir un bon contrôle de la température, par exemple lors de la cuisson des aliments, ce qui est nécessaire pour des raisons sanitaires et gustatives, mais aussi de sécurité et pour limiter les surchauffes ponctuelles fragilisant le revêtement ; - le composé de type BiOA 1-x B x (I) présente une réversibilité de ses propriétés thermochromes c'est-à-dire qu’après un changement de couleur sous l’action de la chaleur le composé revient à son état initial, et à sa couleur initiale, lorsque la température diminue ; ce cycle de changement de couleur (réversibilité) peut être répété à l’infini sans perte de ses propriétés ; - le revêtement selon l’invention présente une stabilité thermique importante lors des élévations de températures, il est stable jusqu’à environ 450°C ; - il est possible de moduler la couleur du composé de type BiOA 1-x B x (I) selon la nature des éléments A et B et la valeur de x. Par l’expression « semi-conducteur thermochrome », il faut comprendre au sens de la présente invention, un composé minéral ou organique, qui présente un changement réversible de coloration lors d'une élévation de température. Le caractère thermochrome progressif et réversible de ces composés semi-conducteurs est lié à la diminution de la largeur de la bande interdite du semi-conducteur à cause de la dilatation du matériau. En effet, la périodicité du réseau d’anions et de cations conduit au rassemblement des niveaux d’énergie en bandes d’énergie. La bande d’énergie remplie de plus haute énergie est appelée bande de valence et la bande d’énergie vide de plus basse énergie est appelée bande de conduction. Entre ces deux bandes, il existe une bande interdite appelée gap. La couleur d’un matériau semi-conducteur peut provenir de la présence d’un transfert de charge qui correspond au passage d’un électron soit d’une bande de valence à une bande conduction sur un même atome, soit communément de l’orbitale d’un anion vers l’orbitale d’un cation (absorption photonique interatomique). Dans les domaines d'applications envisagées pour la présente invention, un article électroménager du type fer à repasser ou fer à lisser est typiquement utilisé dans une gamme de températures comprise de 100°C à 300°C, de préférence de 100 à 250°C, de manière particulièrement préférée de 100 à 200°C. Dans les domaines d'applications envisagées pour la présente invention, dans le cas d’un article culinaire, les conditions optimales sont atteintes lorsque le revêtement atteint une température adaptée à la cuisson des aliments, de préférence comprise de 100 à 250°C. Par « pigment, composé pigmentaire ou composition pigmentaire thermochrome », il faut comprendre au sens de la présente invention, un pigment, un composé pigmentaire ou une composition pigmentaire qui change de couleur en fonction de la température dans un domaine de température donné, ce changement étant réversible. Ce changement de couleur est visible par l’utilisateur à l’œil nu et à distance d’utilisation classique. On entend par « pigment, composé pigmentaire ou composition pigmentaire thermostable » un pigment, composé pigmentaire ou composition pigmentaire qui ne présente pas de changement de couleur lorsqu’il est soumis à une élévation de température dans un domaine de température donné ou qui présente un changement de teinte lorsqu’il est soumis à une élévation de température dans un domaine de température donné tellement faible qu’il n’est pas visible par l’utilisateur à l’œil nu et à distance d’utilisation classique. Par « les couleurs sont identiques » on entend indistingables par l’utilisateur à l’œil nu et à distance d’utilisation classique. Par l’expression « article ménager », il faut comprendre les articles culinaires et les articles électroménagers. Les articles électroménagers visés ici sont destinés à produire de la chaleur. Par l’expression « article culinaire », il faut comprendre au sens de la présente invention un objet destiné à cuisiner et à être chauffé par un système extérieur de chauffage tels que des poêles, des casseroles, des sauteuses, des woks, des grilles de barbecues. Un article culinaire est apte à transmettre l'énergie calorifique apportée par ce système extérieur de chauffage à un matériau ou aliment au contact dudit objet. Par l’expression « objet destiné à produire de la chaleur », il faut comprendre au sens de la présente invention un objet chauffant possédant son propre système de chauffage tels que des fers à repasser, des lisseurs à cheveux, des centrales vapeur, des bouilloires ou des appareils électriques destinés à cuisiner. On entend par « revêtement à base de fluoropolymère » un revêtement qui comprend un ou plusieurs fluoropolymère(s) dans une ou plusieurs de ses couches. Par revêtement sol-gel, couche sol-gel ou décor sol-gel, on entend au sens de la présente invention un revêtement, une couche ou un décor synthétisé par voie sol-gel à partir d’une solution à base de précurseurs en phase liquide, qui se transforme en un solide par un ensemble de réactions chimiques (hydrolyse et condensation), à basse température. Le revêtement, la couche ou le décor ainsi obtenu peut être soit organo-minéral, soit entièrement minéral. Par revêtement, couche ou décor organo-minéral, on entend au sens de la présente invention, un revêtement, une couche ou un décor dont le réseau est essentiellement inorganique, mais qui comporte des groupements organiques, notamment en raison des précurseurs utilisés et de la température de cuisson du revêtement. Par revêtement entièrement minéral, on entend, au sens de la présente invention, un revêtement, une couche ou un décor constitué d’un matériau entièrement inorganique, exempt de tout groupement organique. Un tel revêtement peut également être obtenu par voie sol-gel avec une température de cuisson d’au moins 400°C, ou à partir de précurseurs de type tétraéthoxy—silane (TEOS) avec une température de cuisson qui peut être inférieure ou égale à 400°C. Par décor fonctionnel, il est entendu, au sens de la présente invention, un décor permettant de guider l’utilisateur de l’article dans son utilisation. Le domaine visé est en premier lieu celui des articles culinaires, mais la présente invention peut également concerner tout autre type de surface, telle que la semelle d’un fer à repasser, les plaques d’un fer à lisser, ou encore ou un capot d’appareil ménager. Un premier objet de l’invention concerne un revêtement de la surface d’un article ménager comprenant un décor (a) comprenant un composé pigmentaire thermochrome de formule BiOA 1-x B x (I) où : - A et B sont choisis dans le groupe constitué de l’iode, le fluor, le chlore et le brome, - A et B sont différents l’un de l’autre, et - x est compris de 0 à 1. Un autre objet de l’invention concerne un article ménager comprenant un substrat, de préférence métallique, recouvert en tout ou partie d’un revêtement selon l’invention. Un autre objet de l’invention concerne un procédé d’utilisation d’un article ménager selon l’invention, caractérisé par les étapes suivantes : - Mettre à chauffer ou mettre en présence d’une source de chauffage extérieure ledit article ménager, - Observer le ou les changements de couleur du décor (a) et, lorsqu’il est présent du décor (b), - Utiliser ledit article ménager lorsque les couleurs du décor (a) et, lorsqu’il est présent du décor (b), atteignent respectivement des couleurs définies dans la notice d’utilisation dudit article ménager. Un autre objet de l’invention concerne l’utilisation d’un composé pigmentaire de formule BiOA 1-x B x (I) où : - A et B sont choisis dans le groupe constitué de l’iode, le fluor, le chlore et le brome, - A et B sont différents l’un de l’autre, et - x est compris de 0 à 1 dans le revêtement de la surface d’un article ménager en tant qu’indicateur de température. D’autres aspects de l’invention sont tels que décrits ci-dessous. DESCRIPTION DES FIGURES FIG. 1 représente une vue en coupe d’un exemple de revêtement de la surface d’un article ménager (1) comportant un substrat métallique (2), ledit revêtement comprenant un décor (a), une couche primaire (3a) et une couche de finition (3b). FIG. 2 représente un exemple de revêtement de la surface d’un article ménager (1), comportant un substrat métallique (2), ledit revêtement comprenant un décor (a) et un autre décor (b), une couche primaire (3a) et une couche de finition (3b), le décor (a) et l’autre décor (b) se présentant : sous forme de motifs adjacents non chevauchants (Figure 2A) ; sous forme de motifs partiellement chevauchants (Figure 2B) ; sous forme de motifs chevauchants (Figure 2C). Sur les Figures 2A/B/C, les vues de gauche représentent le décor (A) et l’autre décor (B) vus en se plaçant au-dessus de l’article ménager (1) du côté du revêtu. Les vues de droite représentent l’article ménager (1) représenté en coupe. DESCRIPTION DETAILLEE DE L'INVENTION Les inventeurs ont mis au point des revêtements répondant aux besoins exprimés. Les inventeurs ont ainsi découvert que, de manière étonnante, les oxyhalogénures de bismuth de formule BiOA 1-x B x (I) où : - A et B sont choisis dans le groupe constitué de l’iode, le fluor, le chlore et le brome, - A et B sont différents l’un de l’autre, et - x est compris de 0 à 1 sont des composés pigmentaires thermochromes au sens de la présente invention, c’est-à-dire qu’ils changent de couleur en fonction de la température dans un domaine de température donné, ce changement étant réversible et visible par l’utilisateur à l’œil nu et à distance d’utilisation classique. Un premier objet de l’invention concerne un revêtement de la surface d’un article ménager comprenant un décor (a) comprenant un composé pigmentaire thermochrome de formule BiOA 1-x B x (I) où : - A et B sont choisis dans le groupe constitué de l’iode, le fluor, le chlore et le brome, - A et B sont différents l’un de l’autre, et - x est compris de 0 à 1. Le décor (a) peut se présenter sous la forme d’une couche présentant une variation réversible de ses propriétés optiques et/ou colorimétriques lorsque le revêtement le comprenant est soumis, en partie ou en totalité, à une variation de température entre une température froide et une température chaude, la température froide étant comprise de 0°C à 40°C et la température chaude étant comprise de 80°C à 400°C. La couleur à température ambiante du composé pigmentaire thermochrome de formule BiOA1-xBx (I) dépend du choix des éléments A et B ainsi que de la valeur de x. Ainsi : - si x = 0 et si A représente l’iode, le composé de formule BiOI apparaît rouge-orangé à température ambiante et devient brun à 200°C ; - si x = 0 et A représente le brome, le composé de formule BiOBr est blanc à température ambiante et devient jaune pâle à 200°C ; - si A représente un atome de F, Cl, de manière avantageuse, B sera de l’iode. Ainsi selon l’invention et selon le taux d’iode, le composé apparaîtra jaune à température ambiante et virera vers une couleur orange à 200°C ou bien sera orange à température ambiante et virera vers des teintes plus rouges selon la valeur de x ; - si A représente un atome de Br, de manière avantageuse, B sera de l’iode. Ainsi selon l’invention et selon le taux d’iode, le composé apparaîtra jaune à orange à température ambiante et virera vers des teintes orangées à rouges à 200°C. Avantageusement, le composé pigmentaire thermochrome de formule BiOA 1-x B x (I) est : - le composé avec x = 0 et A=I ou A=Br ; - ou le composé avec x différent de 0 et A= F ou Cl et B=I ; - ou le composé avec x différent de 0 et A=Br et B=I. Le composé pigmentaire thermochrome de formule BiOA 1-x B x (I) peut se présenter sous la forme de particules non enrobées, c’est-à-dire que les particules sont purement constituées de BiOA 1-x B x (I). Le cas échéant, le composé pigmentaire thermochrome de formule BiOA 1-x B x (I) peut se présenter sous la forme de particules enrobées de type cœur-enveloppe ou core-shell dont le cœur est constitué de particules de BiOA 1-x B x (I) et dont l’enveloppe est constituée d’une ou de plusieurs couches d’enrobage. L’enveloppe peut permettre d’améliorer la stabilité du cœur vis-à-vis des lipides et des huiles à chaud. Le taux du composé pigmentaire thermochrome de formule BiOA 1-x B x (I) dans le décor (a) peut être compris de 0,1% à 100% en poids par rapport au poids dudit décor à l’état sec, de préférence de 0,2% à 80% en poids, de manière encore préférée de 0,5% à 70% en poids et encore plus préférentiellement de 10% à 50% en poids. Le décor (a) peut comprendre un mélange de composés de formule BiOA 1-x B x (I). Le décor (a) peut comprendre en outre un composé pigmentaire thermochrome différent du composé pigmentaire de formule (I), préférentiellement du TiO 2 , Fe 2 O 3 , VO 2 , WO 3 , Bi 2 O 3 , BiVO 4 ou leurs mélanges, ou un composé pigmentaire thermostable. Selon un mode de réalisation, le revêtement de la surface de l’article ménager comprend au moins le décor (a) tel que défini ci-dessus et un décor (b) agencés entre ou dans ses couches, ledit décor (b) comprenant une composition pigmentaire de référence de température. La composition pigmentaire de référence de température peut être choisie dans le groupe constitué de : - Pigments jaunes de type rutile de titane, - Pigments jaunes dérivés du bismuth, par exemple sélectionnés parmi les vanadates de bismuth stabilisés (Py184) - Pigments rouges, par exemple sélectionnées parmi rouge de pérylène, oxyde de fer, - Pigments orange de vanadate de bismuth (PO86) - Pigment orange de zinc étain titane (PO82) - Pigment orange de sulfure de cérium (PO75 ; PO78) - Pigment jaune orangé de type rutile d’antimoine titane chrome (PBr24) - Pigment jaune orangé de type rutile d’étain et de zinc (Py216) - Pigment jaune orangé d’oxyde de niobium sulfure étain zinc (Py227) - Pigment jaune orangé d’oxydes doubles d’étain et de niobium et leurs mélanges. Le taux de composition pigmentaire de référence de température dans le décor (b) peut être compris de 0,1 % à 100 % en poids par rapport au poids dudit décor à l’état sec, de préférence de 0,2 % à 80 % en poids, de manière encore préférée de 0,5 % à 70 % en poids. Selon un mode de réalisation, chacun des deux décors (a) et (b) se présente sous forme de motifs adjacents non chevauchants. Par exemple, chaque décor est représenté par des motifs géométriques différents répartis uniformément sur toute la surface et alternés les uns par rapport aux autres (voir Figure 2A). Selon un autre mode de réalisation, les deux décors (a) et (b) sont partiellement chevauchants. Par exemple, chaque décor est représenté par des motifs géométriques différents répartis uniformément sur toute la surface et partiellement chevauchants (voir Figure 2B). De préférence, les deux décors (a) et (b) sont chevauchants, soit parce qu’un des deux décors est une couche continue et l’autre décor la recouvre sous forme de motifs, soit parce que les deux décors (a) et (b) se présentent sous forme de deux motifs chevauchants (voir Figure 2C). Le décor (a) et le décor (b) comprennent éventuellement un ou plusieurs fluoropolymères, peuvent être des décors sol-gel ou peuvent comprendre un émail, une laque, un tanin condensé, un polymère thermoplastique différent d’un fluoropolymère ou une résine silicone. Le décor (a) et le décor (b) comprennent éventuellement des additifs. Lesdits additifs sont choisis dans le groupe constitué de solvants, épaississants, agents anti-mousse, ajusteurs de pH, mouillants et dispersants. Les additifs sont choisis afin d’optimiser la qualité du dépôt sur la couche polymérique sur laquelle ils sont déposés. Lesdits solvants sont préférentiellement choisis dans le groupe constitué de : eau, alcools, diols, glycols, esters. Lesdits épaississants sont préférentiellement choisis dans le groupe constitué de copolymère base acrylique ou base polyuréthane, cellulose, silice pyrogénée, résine silicone. Lesdits agents anti-mousses sont préférentiellement choisis dans le groupe constitué de polysiloxane, polysiloxane modifié, copolymère polyether-siloxane, polymères amphiphiles, silicone, huile minérale aliphatique. Lesdits ajusteurs de pH sont préférentiellement choisis dans le groupe constitué des bases de Bronsted : ammoniaque, amines (triéthyl amine, triéthanolamine…), hydroxydes (soude, potasse …), carbonates. Lesdits mouillants et dispersants sont préférentiellement choisis dans le groupe constitué de dérivés d’acide gras à haut poids moléculaire, polyéther modifié, tensioactifs, polyacrylate modifié. De préférence, le revêtement selon l’invention comprend une ou plusieurs couches de finition. La ou les couche(s) de finition est (sont) appliquée(s) sur le décor (a) et le cas échéant le décor (b). Selon un premier mode de réalisation, l’article ménager comprend un substrat, de préférence métallique, et le revêtement selon l’invention comprend une ou plusieurs couches de primaires appliquées sur ledit substrat. Les décors (a) et (b) sont alors appliqués sur la dernière couche primaire. Selon un second mode de réalisation, le ou les décors sont appliqués directement sur le substrat. De préférence, le revêtement selon l’invention comprend dans l’ordre suivant à partir d’une des faces du substrat de l’article ménager : une couche primaire, un décor (a) ou un décor (a) et un décor (b), et une couche de finition. Le décor peut être appliqué par n’importe quelle méthode bien connue de l’homme du métier, par exemple par tampographie, poudrage électrostatique, pulvérisation spray, par sérigraphie, par application au rouleau ou par impression digitale. Selon un mode de réalisation, la ou les couches de finition et, lorsqu’elles sont présentes, la ou les couches de primaire comprennent un ou plusieurs fluoropolymères. Le ou les fluoropolymères peuvent se présenter sous forme de poudre ou de dispersion aqueuse, ou leurs mélanges. Avantageusement, le ou les fluoropolymère(s) est(sont) choisi(s) dans le groupe comprenant le polytétrafluoroéthylène (PTFE), les copolymères de tétrafluoroéthylène et de perfluoropropylvinyléther (PFA), les copolymères de tétrafluoroéthylène et d’hexafluoropropène (FEP), le polyfluorure de vinylidène (PVDF), les copolymères de tétrafluoroéthylène et de polyméthylvinyléther (MVA), les terpolymères de tétrafluoroéthylène, de polyméthylvinyléther et de fluoroalkylvinyléther (TFE/PMVE/FAVE), l’éthylène tétrafluoroéthylène (ETFE), et leurs mélanges. De manière avantageuse, le ou les fluoropolymères peuvent être choisis parmi le polytétrafluoroéthylène (PTFE), les copolymères de tétrafluoroéthylène et de perfluoropropylvinyléther (PFA), les copolymères de tétrafluoroéthylène et d’hexafluoropropène (FEP), un mélange de PTFE et de PFA (PTFE/PFA), un mélange de PTFE et de FEP (PTFE/FEP). De préférence, le ou les fluoropolymère(s) peuvent représenter de 10 à 99 % en masse, de préférence de 50 à 98 % en masse, de la masse totale en sec de la composition de revêtement. Selon ce mode de réalisation, la ou les couches de décor comprennent éventuellement un ou plusieurs fluoropolymères tels que décrits ci-dessus. Selon un autre mode de réalisation, la ou les couches de finition et, lorsqu’elles sont présentes, la ou les couches de primaire sont des couches sol-gel. Les couches sol-gel sont des couches organo-minérales ou entièrement minérales. Ces couches sont synthétisés par voie sol-gel à partir de précurseurs de type alcoxyde métallique, ont un réseau hybride, généralement de silice avec des groupements alkyles greffés. Selon ce mode de réalisation, les couches sol-gel sont obtenues à partir d’une composition sol-gel (SG) comprenant au moins un oxyde métallique, de préférence un oxyde métallique colloïdal choisi parmi la silice colloïdale et/ou l’alumine colloïdale et au moins un précurseur de type alcoxyde métallique, de préférence un alcoxysilane choisi dans le groupe constitué du méthyltriméthoxysilane (MTMS), du tétraéthoxysilane (TEOS), du méthyltriéthoxysilane (MTES), du diméthyldiméthoxysilane, et leurs mélanges. L’oxyde métallique est de préférence un oxyde métallique colloïdal choisi parmi la silice colloïdale et/ou l’alumine colloïdale. On utilise de préférence à titre de précurseur un alcoxyde métallique choisi dans le groupe constitué par : - les précurseurs répondant à la formule générale M 1 (OR 1 ) n, - les précurseurs répondant à la formule générale M 2 (OR 2 ) (n-1) R 2 ', et - les précurseurs répondant à la formule générale M 3 (OR 3 ) (n-2) R 3 ', avec : R 1 , R 2 , R 3 ou R 3 ' désignant un groupement alkyle, R 2 ' désignant un groupement alkyle ou phényle, n étant un nombre entier correspondant à la valence maximale des métaux M 1 , M 2 ou M 3, M 1 M 2 ou M 3 désignant un métal choisi parmi Si, Zr, Ti, Sn, Al, Ce, V, Nb, Hf, Mg et Ln. Avantageusement, l’alcoxyde métallique de la solution sol-gel est un alcoxysilane. A titre d’alcoxysilanes utilisables dans la solution sol-gel, on peut notamment citer le méthyltriméthoxysilane (MTMS), le tétraéthoxysilane (TEOS), le méthyltriéthoxysilane (MTES), le diméthyldiméthoxysilane, et leurs mélanges. De manière préférée, on utilisera les alcoxysilanes MTES et TEOS, car ils présentent l’avantage de ne pas contenir de groupements méthoxy. En effet l’hydrolyse des méthoxy conduit à la formation de méthanol dans la formulation sol-gel, ce qui compte tenu de son classement toxique nécessite des précautions supplémentaires lors de l’application. A contrario l’hydrolyse des groupements éthoxy ne génère que de l’éthanol possédant un classement plus favorable et donc des prescriptions d’utilisations moins contraignantes pour le revêtement sol-gel. La formation d’une couche sol-gel consiste à mélanger une composition aqueuse A comprenant l’oxyde métallique colloïdal et une solution B comprenant au l’alcoxyde métallique. Le mélange se fait avantageusement dans un ratio 40 à 75 % en poids de la composition aqueuse par rapport au poids de la composition sol-gel (A + B), de sorte que la quantité d'oxyde métallique colloïdal représente 5 à 30 % en poids de la composition sol-gel (A + B) à l'état sec. La composition aqueuse A peut comprendre en outre un solvant, en particulier un solvant comprenant au moins un alcool. La composition aqueuse A peut comprendre en outre au moins une huile de silicone. La composition aqueuse A peut comprendre en outre un pigment. La composition aqueuse A peut comprendre en outre une charge minérale. La composition aqueuse A peut également comprendre de la silice pyrogénée, dont la fonction est la régulation de la viscosité de la composition de sol-gel et/ou la brillance du revêtement sec. La composition aqueuse A comprend typiquement pour une couche primaire : i) 5 à 30 % en poids par rapport au poids total de la composition aqueuse A d'au moins un oxyde métallique colloïdal, ii) 0 à 20 % en poids par rapport au poids de la composition A d'un solvant comprenant au moins un alcool, iii) éventuellement 0,05 à 3 % en poids par rapport au poids total de ladite composition aqueuse A d'au moins une huile de silicone, iv) 5 à 30 % de pigment, v) 2 à 30 % de charge minérale. La composition aqueuse A comprend typiquement pour une couche de finition : i) 5 à 30 % en poids par rapport au poids total de la composition aqueuse A d'au moins un oxyde métallique colloïdal, ii) 0 à 20 % en poids par rapport au poids de la composition A d'un solvant comprenant au moins un alcool, iii) éventuellement 0,05 à 3 % en poids par rapport au poids total de ladite composition aqueuse A d'au moins une huile de silicone, iv) 0,1 à 1 % de paillettes métalliques. La solution B peut comprendre en outre un acide en termes de Bronsted ou de Lewis. Avantageusement, le précurseur de type alcoxyde métallique de la solution B est mélangée avec un acide de Lewis organique, minéral qui représente 0,01 à 10 % en poids du poids total de la solution B. Des exemples particuliers d'acides utilisables pour le mélange avec le précurseur de alcoxyde métallique sont l'acide acétique, l'acide citrique, l'acétoacétate d'éthyle, l'acide chlorhydrique ou l'acide formique. La solution B peut comprendre en outre un solvant, en particulier un solvant comprenant au moins un alcool. La solution B peut comprendre en outre au moins une huile de silicone. La solution B peut comprendre en outre des paillettes métalliques. Selon un mode de réalisation avantageux du procédé de l'invention, la solution B peut comprendre un mélange d'un des alcoxysilanes tels que définis ci-dessus et un alcoolate d'aluminium. Selon ce mode de réalisation, la ou les couches de décor sont éventuellement des couches sol-gel tels que décrites ci-dessus. Selon d’autres modes de réalisation, les différentes couches du revêtement (décor, finition, primaire) peuvent comprendre, en lieu et place de fluoropolymères ou de matériaux synthétisés par voie sol-gel, un émail, une laque, un tanin condensé, un polymère thermoplastique différent d’un fluoropolymère ou une résine silicone. Selon un mode de réalisation, la ou les couches de finition et, lorsqu’elles sont présentes, la ou les couches de primaire comprennent un ou plusieurs polymères thermoplastiques aromatiques différents d’un fluoropolymère, un ou plusieurs polymères thermoplastiques hétérocycliques ou leurs mélanges. POLYMERES THERMOPLASTIQUES Avantageusement, le ou les polymère(s) thermoplastique(s) est/sont choisi(s) dans le groupe constitué de polymère(s) thermoplastique(s) aromatiques comme les polyaryléthercétone(s) (PAEK), de les poly(aryléthersulfones) (PAES), les poly(arylène sulfures) (PAS) ou le poly(phenylene oxyde) (PPO), de polymères à cristaux liquides, de polymères thermoplastiques hétérocycliques et leurs mélanges. PAEK Avantageusement, la ou les polyaryléthercétone(s) (PAEK) est(sont) choisie(s) dans le groupe constitué de : polyethercétones (PEK), polyetherethercétone (PEEK), polyethercétonecétones (PEKK), polyetherethercétonecétones (PEEKK) et polyethercétoneethercétonecétones (PEKEKK), de manière particulièrement préférée est(sont) des PEEK. Autres polymères thermoplastiques aromatiques A titre de polymère(s) thermoplastique(s) aromatiques, il est cité à titre d’exemple convenant selon l’invention le poly(phenylene oxyde) (PPO), le polymère poly(aryléthersulfones) (PAES), et en particulier le polyethersulfone (PES), polyphenylene ether sulfone (PPSU), les poly(arylène sulfures) (PAS) et en particulier le sulfure de polyphenylene (PPS), les polymères à cristaux liquides et leurs mélanges. Polymères thermoplastiques hétérocycliques A titre de polymères thermoplastiques hétérocycliques, il est cité à titre d’exemple convenant selon l’invention le polyetherimides (PEI), des polyimides (PI), des polyamideimides (PAI) et des polybenzymidazole (PBI), ou leurs mélanges. Avantageusement, le ou les polymère(s) thermoplastique(s) est/sont choisi(s) dans le groupe constitué de polyethersulfone (PES), polyphenylene ether sulfone (PPSU), polyamideimide (PAI), polyimide (PI), poly(phenylene oxyde) (PPO), poly(arylene sulfure) (PAS), polyetherimide (PEI), polybenzymidazole (PBI), polymères à cristaux liquides (LCP), sulfure de polyphenylene (PPS), polyarylether cétone (PAEK) dont polyether cétone (PEK), polyether ether cétone (PEEK), polyether cétone cétone (PEKK), polyether ether cétone cétone (PEEKK), polyether cétone ether cétone cétone (PEKEKK) et leurs mélanges. Selon ce mode de réalisation, la ou les couches de décor comprennent éventuellement un ou plusieurs polymères thermoplastiques aromatiques différents d’un fluoropolymère, un ou plusieurs polymères thermoplastiques hétérocycliques ou leurs mélanges, les polymères thermoplastiques étant tels que décrits ci-dessus. Selon un autre mode de réalisation, la ou les couches de finition et, lorsqu’elles sont présentes, la ou les couches de primaire comprennent une ou plusieurs résines silicones. RESINES SILICONE Dans le texte de la description, l’expression « résine silicone » est utilisée indifféremment pour mentionner le silicone avant sa réticulation ou après sa réticulation. Dans le texte de la description, l’expression « silicone » désigne un matériau organopolysiloxane. La réticulation est l’étape qui permet de transformer le silicone en un matériau insoluble, par exemple par polyaddition, polycondensation ou déshydrogénation. La réticulation est réalisée à partir de précurseurs qui sont généralement des huiles ou résines silicones, qui réticulent pour obtenir un réseau tridimensionnel formant un matériau appelé résine silicone, dans la description. Cette réticulation, peut se faire par activation thermique, ou activation chimique à l’aide d’un catalyseur, comme par exemple le platine. Les résines silicone peuvent être obtenues à partir de précurseurs, avantageusement solubles dans un solvant ou en émulsion dans l’eau, tel que des huiles ou des résines réticulables, notamment choisis parmi : un hydrure de silicone, une résine huile silicone comprenant au moins un groupe vinyle (-CH=CH 2 ), une résine silicone ou silicone-polyester (copolymère) comprenant au moins un groupe alkoxy, par exemple méthoxy ou éthoxy, et/ou une résine silicone ou silicone-polyester (copolymère) comprenant au moins un groupe alkoxy, en particulier éthoxy, ou un groupe hydroxy et leurs mélanges. Ces précurseurs ont la capacité de réticuler afin d’obtenir une résine silicone qui se caractérise par son insolubilité et sa forme sensiblement solide. Avantageusement, ces précurseurs sont polymériques ou oligomériques, soit sous forme d’huiles silicones de degré de branchement variable, soit sous forme de résines silicones de degré de pré-reticulation variable ou de copolymères de résines silicones telles que les résines silicone-polyester, silicone-alkydes, silicone-polyuréthanes, silicone-époxy, soit sous forme de mélange d’huiles silicones, de résines silicones et de copolymères de résines silicones. Les atomes silicium peuvent être substitués par des groupements alkyl (en particulier methyl) ou aryl (en particulier phényl) ou leurs mélanges. Les huiles ou résines comportent de préférence un ou plusieurs (2, 3 ou plus) groupements fonctionnels hydroxy ou alkoxy (en particulier methoxy, éthoxy, butoxy) comme substituants d’atomes de silicium. Avantageusement, la ou les résine(s) silicone, obtenue(s) après réticulation de leurs précurseurs, c’est-à-dire réticulée(s), est/sont choisie(s) dans le groupe constitué de résines méthyl silicones et/ou phényl silicones et/ou méthyl-phényl-silicones, résine méthyl silicone-polyester (copolymères), résine phényl silicone-polyester (copolymères), résine méthyl-phényl silicones-polyester (copolymères), résine silicone-alkyde (copolymères), résine silicone modifiée et leurs mélanges. Avantageusement, la ou les résine(s) silicone est/sont choisie(s) dans le groupe constitué de résines méthyl silicones et/ou phényl silicones et/ou méthyl-phényl-silicones, résine méthyl silicone-polyester (copolymères), résine phényl silicone-polyester (copolymères), résine méthyl-phényl silicones-polyester (copolymères), résine silicone-alkyde (copolymères), résine silicone modifiée et leurs mélanges. Les résines silicone peuvent être obtenues à partir de précurseurs, notamment choisis parmi : un hydrure de silicone, une résine silicone comprenant au moins un groupe vinyle (-CH=CH 2 ), une résine silicone-polyester (copolymère) comprenant au moins un groupe méthoxy, et/ou une résine silicone-polyester (copolymère) comprenant au moins un groupe éthoxy, et leurs mélanges. La résine silicone forme un réseau qui peut-être constitué d’une combinaison de 4 unités organosiloxanes simples dénommées M, D, T et Q en fonction du degré de substitution par l’oxygène de l’atome de silicium, telles que décrites dans le tableau suivant, où R est un substituant organique décrit dans la suite. Le matériau ou polymère organopolysiloxane est obtenu par réticulation à partir de précurseurs qui peuvent être monomériques ou polymériques, ou de manière intermédiaire qui peuvent être oligomériques. Le polymère organopolysiloxane peut être obtenu aussi à partir d’un mélange de ces différentes sortes de précurseurs. Lorsque le réseau contient un nombre plus élevé d’unités T et Q, que D, la densité de réticulation est plus élevée. La répartition entre les unités M, D, T et Q dépend de la structure chimique des précurseurs, en particulier de cette répartition M, D, T, Q au sein des précurseurs. Les précurseurs polymériques sont des organopolysiloxanes. Ces macromolécules sont formées d’unités M, D, T, et/ou Q comme décrites dans le tableau, où R est indépendamment un groupement alkyl, en particulier méthyl, ou aryl, en particulier phényl, différentes natures de R pouvant être présentes sur la même macromolécule. Les organopolysiloxanes peuvent être soit linéaires ou peu branchés (majorité de groupes D), soit branchés ou très branchés (majorité de groupes T et Q). Les organopolysiloxanes linéaires ou peu branchés sont généralement liquides, plus ou moins visqueux à température ambiante, et sont appelés huiles silicones. Les organopolysiloxanes branchés ou très branchés (préréticulés) constituent un réseau à l’échelle de la macromolécule individuelle et sont appelés résines silicones. A température ambiante, les résines sont sensiblement sous forme solide, ou sous forme liquide à condition en particulier d’avoir une masse moléculaire assez basse, sous forme de solution dans un solvant ou sous forme d’émulsion aqueuse. Elles peuvent être copolymérisées avec des polymères ou oligomères organiques ne comportant pas de silicium, choisis en particulier parmi les polyesters, les acryliques, les alkydes, les polyuréthanes, les résines époxy. Lorsque la réticulation est une hydrolyse-polycondensation : elle s’effectue grâce aux fonctions réactives hydroxy ou alkoxy, en particulier méthoxy, éthoxy ou butoxy, présentes sur l’organopolysiloxane. Lorsque la réticulation est une polyaddition (ou hydrosilylation) : elle s’effectue par réaction entre les fonctions réactives vinyles (-CH=CH 2 ) présentes sur l’un des organopolysiloxanes et les fonctions réactives hydrure de silyle (Si-H) présentes sur l’autre organopolysiloxane mélangé au premier. Toutes ces fonctions réactives sont présentes sur chaque organopolysiloxane au nombre d’au moins une et peuvent être présentes au nombre de 2, 3, ou plus … autant que le permet la structure moléculaire. Les huiles silicones comportant au moins une fonction réactive sont appelées « huiles réactives ». Les fonctions réactives peuvent se trouver soit en bout de chaîne macromoléculaire (terminaison), soit réparties sur la chaîne. Les résines silicones-polyester en particulier ont des ratios massique silicone/polyester par exemple 90/10, 80/20, 70/30, 60/40, 50/50, 40/50, 30/70, 20/80, 10/90, avantageusement entre 80/20 et 50/50. Les huiles silicones PDMS linéaires, pures ou pré-émulsionnées dans l’eau, sont caractérisées en premier lieu par leur masse moléculaire, directement fonction croissante de la viscosité de l’huile pure. Elles sont ensuite caractérisées par la présence ou non de fonctions réactives, par exemple hydroxyles sur les atomes silicium (silanol), leur nombre et leur emplacement sur la chaîne moléculaire. Par exemple, des huiles réactives avec des viscosité comprises entre 50 et 20 000 mPa.s, et en particulier entre 300 et 5 000 mPa.s, peuvent être utilisées, possédant au moins une fonction réactive, préférentiellement au moins 2, qui peuvent être placées en bout de chaîne. Les précurseurs polymériques réagissant par polyaddition peuvent inclure par exemple le polymethylhydrosiloxane, le vinylméthylsiloxane, le polydiméthylsiloxane (PDMS) terminé vinyl en particulier linéaire, les copolymères diphénylsiloxane-diméthylsiloxane terminés vinyl, les polydiméthylsiloxanes terminés hydrure, les polyphénylméthylsiloxanes terminés hydrure, le vinylméthylsiloxane cyclique, la résine vinyl-MQ, le polyméthylhydrosiloxane terminé trimethylsilyl, copolymère de méthylhydrosiloxane et diméthylsiloxane terminé triméthylsiloxane, l’hydrure de résine MQ, et similaires, ainsi que leurs combinaisons. Les précurseurs polymériques réagissant par hydrolyse-polycondensation, qu’ils soient des résines silicones ou des huiles silicones, peuvent inclure par exemple des poly(méthylsilsesquioxanes), poly(propylsilsesquioxanes), poly(phénylsilsesquioxanes), le polydimethylsiloxane (PDMS), le polydimethylsiloxane (PDMS), terminé trimethylsilyl, le polydimethylsiloxane (PDMS) terminé hydroxyl, le polydimethylsiloxane (PDMS) terminé silanol, le polyphénylsiloxane (PDMS) terminé silanol, le copolymère de diphénylsiloxane-diméthylsiloxane terminé silanol, des poly(2-acétoxyéthylsilsesquioxanes), des alkoxy-silanes organo-modifies et leurs oligomères, et toutes macromolécules similaires ainsi que leurs mélanges. Le matériau ou polymère organopolysiloxane peut aussi être obtenu par la réticulation d’un mélange d’un ou plusieurs précurseurs monomériques et d’un ou plusieurs précurseurs polymériques tels que décrits ci-dessus, ainsi que d’un ou plusieurs précurseurs oligomériques qui peuvent être linéaires, branchés ou cycliques. Ces précurseurs oligomériques ont une masse moléculaire plus faible que les précurseurs polymériques. Des précurseurs polymériques et/ou oligomériques comportant un nombre de fonctions réactives telles que décrites plus haut supérieur à 2, avantageusement bien supérieur à 2, peuvent être ajoutés au mélange comme « co-liant » afin de favoriser une densité de réticulation élevée du polymère organopolysiloxane finalement obtenu. Les précurseurs monomériques, oligomériques et/ou polymériques, en particulier les résines silicones, copolymérisées ou non avec un polymère organique, jouent le rôle de liant polymérique en vue d’obtenir le polymère organopolysiloxane solide combiné aux thermoplastiques de chaque couche. Les précurseurs organopolysiloxanes de type huile silicone peuvent être considérés comme des additifs s’ils sont ajoutés en petite quantité (en générale entre 0,1 et 5% en sec) dans l’ensemble de la formule d’une couche, indépendamment des autres composants pour la formation du polymère organopolysiloxane solide. La réticulation peut nécessiter un catalyseur : - Dans le cas de la réticulation d’organopolysiloxanes par hydrolyse-polycondensation, la formule peut inclure un catalyseur métallique, comme par exemple des complexes métalliques à base de platine, d’étain, de zinc, de zirconium et de cerium, en particulier les complexes platine-cyclovinylméthyl-silxane, l’éthylhexanoate d’étain, l’éthylhexanoate de zinc, l’éthylhexanoate de zirconium, l’éthylhexanoate de cérium, et le dibutyl laurate d’étain. - Dans le cas de la réticulation d’organopolysiloxanes par hydrosylilation, l’ajout d’un catalyseur peut être nécessaire : ce peut être par exemple le platine ou un catalyseur adapté à base de platine tel que le catalyseur de Karstedt ou le catalyseur d’Ashbys. Un agent de réticulation, porteur par exemple de liaisons Si-H peut être présent. Selon ce mode de réalisation, la ou les couches de décor comprennent éventuellement une ou plusieurs résines silicones telles que décrites ci-dessus. Il est préférable que les différentes couches du revêtement soient compatibles entre elles. Mais il n'est pas indispensable que les différentes couches soient de même nature. Ainsi, il est possible d'avoir une couche à base de résine silicone dans la couche de décor fonctionnel, tandis que la couche de primaire et/ou la couche de finition est une couche sol-gel. Un autre objet de l’invention concerne un article ménager comprenant un substrat, de préférence métallique, recouvert en tout ou partie d’un revêtement tel que décrit ci-dessus. Le changement de couleur du pigment de formule BiOA (1-x) B x (I) permet à l'utilisateur d'être averti d'une part, que l'article est chaud et donc présente un risque de brûlures et d'autre part que la surface de l'article a atteint la température adaptée pour son utilisation. Le substrat de l'article ménager peut être en plastique, en matériau métallique, en verre, en céramique ou en terre cuite. A titre de supports métalliques utilisables dans le cadre de la présente invention, on peut avantageusement citer les supports en aluminium ou alliage d’aluminium anodisé ou non, ou en aluminium ou alliage d'aluminium poli, brossé ou microbillé, sablé, traité chimiquement ou en acier inoxydable poli, ou en fonte de fer ou d’aluminium, ou en titane ou en cuivre martelé ou poli. A titre d’exemples d’articles ménagers utilisables dans le cadre de la présente invention, on peut notamment citer les cuves de friteuse, les poêlons ou caquelons pour fondue ou raclette, la cuve d’une friteuse ou d’une machine à pain, le bol d’un « blender », les plaques d’un fer à lisser et les semelles de fer à repasser. Pour une meilleure adhérence du revêtement, la surface du support peut être traitée de façon à augmenter sa surface spécifique par exemple par sablage, brossage ou traitement chimique ; pour de l’aluminium ce traitement peut être fait par anodisation (création d’une structure tubulaire d’alumine), par attaque chimique, par sablage… Les autres substrats métalliques peuvent également être polis, sablés, brossés, microbillés. La ou les couche(s) primaire(s) peuvent comprendre une résine d’accroche, en particulier quand le substrat est traité mécaniquement. De préférence, la ou les résine(s) d’accroche est(sont) choisie(s) dans le groupe constitué de polyamide imides (PAI), polyether imides (PEI), polyamides (PA), polyimides (PI), polyethercétones (PEK), polyetherethercétones (PEEK), polyarylethercétones (PAEK), polyethersulphones (PES), et polyphenylene sulfide (PPS), polybenzimidazoles (PBI), tanins. La présence de résines de type polymères PAI, PES, PPS permettant l’accroche sur des substrats métalliques, comme l’aluminium ou l’inox, peut être à l’origine d’un jaunissement du revêtement. Une variante de formulation du décor comprenant un pigment thermochrome de formule BiOA 1-x B x consiste alors à intégrer dans la composition du décor une source de cuivre afin de préserver la couleur originelle du pigment. La source de cuivre peut être intégrée à la composition humide du décor lors d’une étape préalable du broyage du pigment thermochrome avant ajout d’un fluoropolymère par exemple ou peut être simplement ajoutée à la composition humide du décor en tant qu’additif. Parmi les sources de cuivre, citons l’oxyde de cuivre CuO et le gluconate de sodium. Avantageusement, l’article selon l’invention est un article culinaire et le revêtement selon l’invention recouvre en tout ou partie la face recevant les aliments. Avantageusement, l’article selon l’invention est un fer à lisser et le revêtement selon l’invention recouvre en tout ou partie ses plaques. Avantageusement, l’article selon l’invention est un fer à repasser et le revêtement selon l’invention recouvre en tout ou partie sa semelle. De manière avantageuse, l'article est un article culinaire dont l’une des faces du support constitue une face interne concave destinée à être en contact avec des aliments placés à l’intérieur dudit article et l’autre face du support de l'article est une face externe convexe destinée à être en contact avec une source de chaleur. De préférence, ledit article ménager est un article culinaire, de préférence choisi dans le groupe constitué de casserole, poêle, fait-tout, wok, sauteuse, crêpière, grill, plancha, appareil à raclette, marmite, cocotte, et ledit revêtement est destiné à être mis en contact avec les aliments. Dans les domaines d'applications envisagées pour la présente invention, un article à chauffer du type article culinaire ou un article chauffant du type fer à repasser est typiquement utilisé dans une gamme de températures comprise de 10°C à 300°C. Un autre objet de l’invention concerne un procédé d’utilisation d’un article ménager selon l’invention, caractérisé par les étapes suivantes : - Mettre à chauffer ou mettre en présence d’une source de chauffage extérieure ledit article ménager, - Observer le ou les changements de couleur du décor (a) et, lorsqu’il est présent du décor (b), - Utiliser ledit article ménager lorsque les couleurs du décor (a) et, lorsqu’il est présent du décor (b), atteignent respectivement des couleurs définies dans la notice d’utilisation dudit article ménager. Les conditions optimales d’utilisation peuvent être atteintes lorsque leurs couleurs sont identiques visuellement à l’œil nu pour l’utilisateur à distance d’utilisation classique de l’article selon l’invention. La notice d’utilisation peut indiquer à l’utilisateur les couleurs auxquelles il peut commencer à utiliser l’article ménager selon l’invention dans des conditions optimales. Cette indication se présentera par exemple sous la forme de motifs géométriques emplis des couleurs ad hoc ou d’une barrette de couleurs en gradient. Ce motif ou cette barrette sert de repère comparatif à l’utilisateur qui peut l’approcher de la surface revêtue de l’article selon l’invention. De préférence, dans le cas d’un article culinaire, les conditions optimales sont atteintes lorsque le revêtement atteint une température adaptée à la cuisson des aliments, de préférence comprise de 100 à 250°C. Un autre objet de l’invention concerne l’utilisation d’un composé pigmentaire de formule BiOA 1-x B x (I) où : - A et B sont choisis dans le groupe constitué de l’iode, le fluor, le chlore et le brome, - A et B sont différents l’un de l’autre, et - x est compris de 0 à 1. dans le revêtement de la surface d’un article ménager en tant qu’indicateur de température. Le changement de couleur du pigment de formule BiOA (1-x) B x (I) permet à l'utilisateur d'être averti d'une part, que l'article est chaud et donc présente un risque de brûlures et d'autre part que la surface de l'article a atteint la température adaptée pour son utilisation. EXEMPLES DE REALISATION Exemple 1 : Sélection des composés pigmentaires thermochromes Les composés pigmentaires thermochromes de formule BiOA 1-x B x mis en œuvre selon l’invention sont : BiOBr, BiOBr 0,7 I 0,3 , BiOBr 0,4 I 0,6 , BiOI, et BiOCl 0,5 I 0,5 . Exemple 2 : Intégration des composés pigmentaires thermochromes dans un revêtement anti-adhésif fluoré noir De manière à proposer au consommateur un article ménager de type article culinaire avec un revêtement intérieur anti-adhésif doté d’un décor permettant de le guider dans la cuisson des aliments, les composés pigmentaires thermochromes de formule BiOA 1-x B x ayant des propriétés thermochromiques sont introduits dans un revêtement anti-adhésif comprenant plusieurs couches : une ou plusieurs couches de primaire de couleur opaque ; une couche de décor comprenant un composé pigmentaire thermochrome ; une ou plusieurs couches de finitions translucides. i. Préparation des deux couches primaires Une première formulation à base de dispersion aqueuse de PTFE est préparée. (a) Primaire 1 / Formule 1a Composant % massique dans la formulation liquide % massique dans le film sec dispersion aqueuse polymères fluorés 24 60 dispersion aqueuse noir de carbone 4 4 silice colloïdale 16 20 dispersion solvantée résine accroche 41 16 additifs (base, mouillants, etc.) 6 - Eau 9 - Une seconde formulation à base de dispersion aqueuse de PTFE est préparée. (b) Primaire 2 / Formule 2a Composant % massique dans la formulation liquide % massique dans le film sec dispersion aqueuse polymères fluorés 48 88 dispersion aqueuse noir de carbone 5 4 silice colloïdale 3 3 dispersion solvantée résine accroche 19 5 additifs (base, mouillants, etc.) 12 - Eau 13 - Les formulations 1a et 2a sont filtrées avant d’être appliquées au pistolet pneumatique sur l’intérieur d’une calotte préformée en aluminium. Ce support est préalablement au moins dégraissé et dépoussiéré. Pour une meilleure adhérence du revêtement, la surface du support est traitée par sablage de façon à augmenter sa surface spécifique. Le primaire est appliqué en au moins une couche d’épaisseur de 5 à 50 microns. Dans le cas d’une application en plusieurs couches, chaque couche est séchée avant application de la suivante. ii. Préparation du décor thermochrome Plusieurs pâtes tampographiques contenant chacune un composé thermochrome de formule BiOA 1-x B x de l’exemple 1 ont été préparées selon la formulation décrite ci-dessous. % massique dans la pâte tampographique Masse (g) après recuit pour 100g de pâte % massique dans le décor sec dispersion BiOA 1-x B x 36,18 36,18 69,70 Eau 15,08 - - Dispersant 3,02 - - Antimousse 0,60 - - Ammoniaque 1,57 - - Epaississant 0,24 - - Liant 3,62 1,81 3,49 post-addition Dispersion PTFE 23,20 13,92 26,82 Ammoniaque 0,40 - - Solvant 8,00 - - Antimousse 2,00 - - Epaississant 2,00 - - Eau 3,50 - - Ammoniaque 0,60 - - Total 100,00 51,91 100,00 Cette pâte est appliquée sous forme d’un décor par tampographie sur la couche de primaire séchée. iii. Préparation de la couche de finition et cuisson La couche de finition est réalisée de la même façon que la première couche de primaire, la seule différence étant qu’elle doit rester transparente, elle ne comprend donc pas de pigments mais éventuellement des paillettes. Composant % massique dans la formulation liquide % massique dans le film sec dispersion aqueuse polymères fluorés 93 99 Paillettes 1 1 additifs (base, mouillants, etc…) 3 - éthylène glycol 2 - Eau 1 - Une fois toutes les couches appliquées et séchées, l’article est cuit à 430°C pendant 11 min. iv. Propriétés thermochromes du décor Le composé BiOBr est un pigment de couleur blanche à température ambiante et jaune à 200°C. Après son intégration dans le revêtement d’article culinaire sous forme de décor, le décor présente une teinte blanche à température ambiante et une teinte jaune pâle lorsqu’il est porté à 200°C. Le décor recouvre une teinte blanche après retour à température ambiante. Le composé BiOBr 0,7 I 0,3 est un pigment de couleur jaune-orange à température ambiante et orange à 200°C. Après son intégration dans le revêtement d’article culinaire sous forme de décor, le décor présente une teinte moutarde à température ambiante et une teinte plus orangée lorsqu’il est porté à 200°C. Le décor recouvre une teinte moutarde après retour à température ambiante. Concernant le composé BiOBr 0,4 I 0,6 , après son intégration dans le revêtement d’article culinaire sous forme de décor, celui-ci présente une teinte orange à température ambiante et une teinte rouge brun à 200°C. Le décor recouvre une teinte orange après retour à température ambiante. Le composé BiOI est un pigment de couleur rouge-orangée à température ambiante et brune à 200°C. Après son intégration dans le revêtement d’article culinaire sous forme de décor, le décor présente une teinte rouge-orangée à température ambiante et une teinte brune à 200°C. Le décor recouvre une teinte rouge-orangée après retour à température ambiante. Le composé BiOCl 0,5 I 0,5 est un pigment de couleur orange à température ambiante et brun-orange à 200°C. Il peut être intégré dans le revêtement d’article culinaire sous forme de décor. Exemple 3 : Variantes de la composition de décor thermochrome dans un revêtement antiadhésif fluoré noir Les couches de primaire des revêtements anti adhésifs à base de PTFE peuvent comprendre des résines de type polymères PAI, PES, PPS permettant l’accroche sur des substrats métalliques, comme l’aluminium ou l’inox, mais pouvant être à l’origine d’un jaunissement. Une variante de formulation du décor comprenant un pigment thermochrome de formule BiOA 1-x B x consiste alors à intégrer dans la composition du décor une source de cuivre afin de préserver la couleur originelle du pigment. La source de cuivre peut être intégrée à la composition tampographique du décor lors d’une étape du broyage du pigment thermochrome (i) ou peut être ajoutée à la composition (ii). (i) co-broyage de la source de cuivre avec le pigment (Table 6) : Une partie de la dispersion aqueuse dans la composition tampographique de l’exemple 2 (Table 4) est remplacée par de l’oxyde de cuivre CuO. % massique dans la pâte tampographique Masse (g) après recuit pour 100g de pâte % massique dans le décor sec broyage BiOA 1-x B x 36,18 36,18 69,36 Eau 15,08 - - Dispersant 3,02 - - Antimousse 0,60 - - Ammoniaque 1,57 - - CuO 0,64 0,64 1,23 Epaississant 0,24 - - Liant 3,62 1,81 3,47 post-addition Dispersion PTFE 22,55 13,53 25,94 Ammoniaque 0,40 - - Solvant 8,00 - - Antimousse 2,00 - - Epaississant 2,00 - - Eau 3,50 - - Ammoniaque 0,60 - - Total 100,00 52,16 100,00 (ii) post-ajout de la source de cuivre à la pâte tampographique (Table 7): La source d’oxyde cuivre, sous forme de gluconate de cuivre (20%), est ajoutée à la pâte tampographique de l’exemple 2 (Table 4). % massique dans la pâte tampographique Masse (g) après recuit pour 100g de pâte % massique dans le décor sec Pâte tampographique de l’exemple 2 93,37 48,47 99,58 Source de cuivre 6,63 0,20 0,42 Total 100 48,67 100,00 Exemple 4 : Intégration des composés pigmentaires thermochromes dans un revêtement sol-gel De manière à proposer au consommateur un article culinaire avec un revêtement intérieur anti-adhésif et doté d’un décor permettant de le guider dans sa cuisson, les composés à propriétés thermochromes améliorée sont introduits dans un revêtement anti-adhésif comportant plusieurs couches : La ou les couches primaires sol-gel, Le composé thermochrome intégré dans un décor, La ou les couches de finition sol-gel. i. Préparation des couches primaires et des couches de finition Formule de couche de primaire avec huile silicone : CI1 Composition aqueuse A Masse (grammes) Silice colloïdale à 30% 27,5 Eau distillée 7 Isopropanol 3 Huile de silicone 1 TiO2 12 Alumine 14 Solution acide B MTES 35,1 Acide formique 0,4 TOTAL 100 Formule de couche de finition avec huile silicone : F1 Composition aqueuse A Masse (grammes) Silice colloïdale à 40% 31 Eau distillée 8,5 Acide acétique 1,6 Isopropanol 4 Huile de silicone 1 Solution acide B MTES 40,5 Butylglycol 12,9 Paillettes nacrées 0,5 TOTAL 100 Formule de couche de primaire sans huile silicone : CI2 Composition aqueuse A Masse (grammes) Silice colloïdale à 30% 27,5 Eau distillée 7 Isopropanol 3 TiO2 13 Alumine 14 Solution acide B MTES 35,1 Acide formique 0,4 TOTAL 100 Formule de couche de finition sans huile silicone : F2 Composition aqueuse A Masse (grammes) Silice colloïdale à 40% 32 Eau distillée 8,5 Acide acétique 1,6 Isopropanol 4 Solution acide B MTES 40,5 Butylglycol 12,9 Paillettes nacrées 0,5 TOTAL 100 ii. Préparation du décor thermochrome Une pâte tampographique contenant un pigment thermochrome tel que décrit à l’Exemple 1 est préparée selon la formulation décrite ci-dessous. Formule de décor thermochrome DT1 Composition Masse (grammes) Pigment thermochrome de formule BiOA 1-x B x (I) 30 Butylglycol 25,7 Silice colloidale 15,4 Eau 4 Acide acétique 0,7 Isopropanol 1,6 MTES 20,6 agent mouillant 2 Somme 100 Formule de décor thermochrome : DT2 Composition Masse (grammes) Pigment thermochrome de formule BiOA 1-x B x (I) 30,0 Additif 4,7 Eau 50,0 Propyleneglycol 9,5 Epaississant acrylique 3,8 ammoniaque 2,0 Total 100 iv. Réalisation d’un article culinaire intégrant l’indicateur de température Une calotte préformée en aluminium est préalablement dégraissée et dépoussiérée. Pour une meilleure adhérence du revêtement la surface du support est traitée par sablage de façon à augmenter sa surface spécifique. Une couche de primaire est enduite sur la surface de la calotte par spray. Cette couche peut être éventuellement séchée. Un décor thermochrome issu d’une formule décrite ci-dessus est ensuite appliqué sur la couche de primaire par tampographie puis séché. Une couche de finition est appliquée par spray sur les deux précédentes couches. L’ensemble de l’article est ensuite cuit à 250°C durant 30 minutes. Revêtement de la surface d’un article ménager comprenant un décor (a) comprenant un composé pigmentaire thermochrome de formule BiOA 1-x B x (I) où : - A et B sont choisis dans le groupe constitué de l’iode, le fluor, le chlore et le brome, - A et B sont différents l’un de l’autre, et - x est compris de 0 à 1. Revêtement selon la revendication 1 comprenant au moins le décor (a) tel que défini dans la revendication 1 et un décor (b) agencés entre ou dans ses couches, ledit décor (b) comprenant une composition pigmentaire de référence de température. Revêtement selon l’une quelconque des revendications précédentes dans lequel le décor (a) comprend en outre un composé pigmentaire thermochrome différent du composé pigmentaire de formule (I), préférentiellement du TiO 2 , Fe 2 O 3 , VO 2 , WO 3 , Bi 2 O 3 , BiVO 4 ou leurs mélanges ou un composé pigmentaire thermostable. Revêtement selon la revendication 2 ou la revendication 3 dans lequel chacun des 2 décors (a) et (b) se présente sous forme de motifs adjacents non chevauchants. Revêtement selon la revendication 3 dans lequel les 2 décors (a) et (b) sont partiellement chevauchants. Revêtement selon la revendication 3 dans lequel les 2 décors (a) et (b) se présentent sous forme de deux motifs chevauchants. Revêtement selon l’une quelconque des revendications précédentes, dans lequel le taux du composé pigmentaire thermochrome de formule BiOA 1-x B x (I) dans le décor (a) est compris de 0,1 % à 100 % en poids par rapport au poids dudit décor à l’état sec, de préférence de 0,2 % à 80 % en poids. Revêtement selon l’une quelconque des revendications précédentes, comprenant une ou plusieurs couches de finition. Revêtement selon l’une quelconque des revendications précédentes, les décors étant appliqués par tampographie, poudrage électrostatique, pulvérisation spray, par sérigraphie, par application au rouleau ou par impression digitale. Revêtement selon l’une quelconque des revendications précédentes, où : x = 0 et A=I ou A=Br ou x est différent de 0 et A= F ou Cl et B=I ou x est différent de 0 et A=Br et B=I Revêtement selon l’une quelconque des revendications précédentes, ledit article ménager comprenant un substrat, de préférence métallique, et ledit revêtement comprenant une ou plusieurs couches de primaires appliquées sur ledit substrat. Revêtement selon la revendication 11, comprenant dans l’ordre suivant à partir d’une des faces du substrat de l’article ménager : une couche primaire, un décor (a) ou un décor (a) et un décor (b), et une couche de finition. Revêtement selon l’une quelconque des revendications 1 à 10, le ou les décors étant appliqués directement sur le substrat. Revêtement selon l’une quelconque des revendications 8 à 13 dans lequel la ou les couches de finition et, lorsqu’elles sont présentes, la ou les couches de primaire comprennent un ou plusieurs fluoropolymères. Revêtement selon la revendication 14, dans laquelle le ou les fluoropolymère(s) est(sont) choisi(s) dans le groupe comprenant le polytétrafluoroéthylène (PTFE), les copolymères de tétrafluoroéthylène et de perfluoropropylvinyléther (PFA), les copolymères de tétrafluoroéthylène et d’hexafluoropropène (FEP), le polyfluorure de vinylidène (PVDF), les copolymères de tétrafluoroéthylène et de polyméthylvinyléther (MVA), les terpolymères de tétrafluoroéthylène, de polyméthylvinyléther et de fluoroalkylvinyléther (TFE/PMVE/FAVE), l’éthylène tétrafluoroéthylène (ETFE), et leurs mélanges. Revêtement selon l’une quelconque des revendications 8 à 13 dans lequel la ou les couches de finition et, lorsqu’elles sont présentes, la ou les couches de primaire sont des couches sol-gel. Revêtement selon la revendication 16, dans lequel les couches sol-gel sont obtenues à partir d’une composition sol-gel (SG) comprenant au moins un oxyde métallique, de préférence un oxyde métallique colloïdal choisi parmi la silice colloïdale et/ou l’alumine colloïdale et au moins un précurseur de type alcoxyde métallique, de préférence un alcoxysilane choisi dans le groupe constitué du méthyltriméthoxysilane (MTMS), du tétraéthoxysilane (TEOS), du méthyltriéthoxysilane (MTES), du diméthyldiméthoxysilane, et leurs mélanges. Revêtement selon l’une quelconque des revendications 8 à 13 dans lequel la ou les couches de finition et, lorsqu’elles sont présentes, la ou les couches de primaire comprennent une ou plusieurs résines silicones. Revêtement selon l’une quelconque des revendications 8 à 13 dans lequel la ou les couches de finition et, lorsqu’elles sont présentes, la ou les couches de primaire comprennent un ou plusieurs polymères thermoplastiques aromatiques différents d’un fluoropolymère, un ou plusieurs polymères thermoplastiques hétérocycliques ou leurs mélanges. Article ménager comprenant un substrat, de préférence métallique, recouvert en tout ou partie d’un revêtement selon l’une quelconque des revendications précédentes. Article ménager selon la revendication 20, caractérisé en ce qu’il s’agit d’un article culinaire et en ce que le revêtement selon l’une quelconque des revendications 1 à 19 recouvre en tout ou partie la face recevant les aliments. Article culinaire selon la revendication 21, le substrat étant en aluminium ou alliage d’aluminium anodisé ou non, ou en aluminium ou alliage d'aluminium poli, brossé ou microbillé, sablé, traité chimiquement ou en acier inoxydable poli, ou en fonte de fer ou d’aluminium, ou en titane ou en cuivre martelé ou poli. Article culinaire selon la revendication 22, ledit article culinaire étant choisi dans le groupe constitué de casserole, poêle, fait-tout, wok, sauteuse, crêpière, grill, plancha, appareil à raclette, marmite, cocotte, et ledit revêtement est destiné à être mis en contact avec les aliments. Article ménager selon la revendication 20, caractérisé en ce qu’il s’agit d’un fer à repasser et en ce que le revêtement selon l’une quelconque des revendications 1 à 19 recouvre en tout ou partie la semelle dudit fer à repasser. Article ménager selon la revendication 20, caractérisé en ce qu’il s’agit d’un fer à lisser et en ce que le revêtement selon l’une quelconque des revendications 1 à 19 recouvre en tout ou partie les plaques dudit fer à lisser. Procédé d’utilisation d’un article ménager selon l’une quelconque des revendications 20 à 25, caractérisé par les étapes suivantes : - Mettre à chauffer ou mettre en présence d’une source de chauffage extérieure ledit article ménager, - Observer le ou les changements de couleur du décor (a) et, lorsqu’il est présent du décor (b), - Utiliser ledit article ménager lorsque les couleurs du décor (a) et, lorsqu’il est présent du décor (b), atteignent respectivement des couleurs définies dans la notice d’utilisation dudit article ménager. Utilisation d’un composé pigmentaire de formule BiOA 1-x B x (I) où : - A et B sont choisis dans le groupe constitué de l’iode, le fluor, le chlore et le brome, - A et B sont différents l’un de l’autre, et - x est compris de 0 à 1 dans le revêtement de la surface d’un article ménager en tant qu’indicateur de température.